FR 3047604 A1 20170811 FR 1650873 A 20160204 1 DISPOSITIF ELECTRONIQUE HYBRIDE PROTEGE CONTRE L'HUMIDITE ET PROCEDE DE PROTECTION CONTRE L'HUMIDITE D'UN DISPOSITIF ELECTRONIQUE HYBRIDE DOMAINE DE L'INVENTION La présente invention a trait à la fiabilisation de connexions entre deux composants assemblés. L'invention trouve plus particulièrement application dans l'assemblage de deux composants électroniques selon la technique dite « face contre face », mieux connue sous l'expression anglo-saxonne «flip chip », qui réalise des interconnexions verticales entre les deux composants. L'invention trouve ainsi particulièrement application dans les assemblages dits « puce sur puce », « puce sur wafer » et « wafer sur wafer ». L'invention s'applique avantageusement aux dispositifs requérant des interconnexions de motifs métalliques à très petits pas, notamment pour la fabrication d'imageurs de très grandes dimensions et à très petits pas, comme par exemple les matrices de détection hétérogènes de grande taille comprenant un grand nombre de connexions, des matrices de détection sensibles à la température et hybridées à froid, ou encore des matrices de détection sensibles aux contraintes mécaniques. L'invention s'applique également avantageusement aux structures dites « 3D », qui comprennent un empilement de circuits constitués de matériaux différents et par conséquent sensibles aux contraintes thermiques. L'invention s'applique également particulièrement aux détecteurs à forte sensibilité, capables de détecter un nombre restreint de photons, notamment un photon unique. L'invention s'applique également à l'hybridation à froid de composants. ETAT DE LA TECHNIQUE L'assemblage de deux composants électroniques par la technique dite «flip chip », par exemple par thermocompression, consiste usuellement à former des billes de soudure électriquement conductrices sur une face d'un premier composant électronique et sur une face d'un second composant selon un motif de connexion prédéterminé. Le premier composant est alors reporté sur le second composant de manière à mettre en correspondance les billes respectives de soudure de ceux-ci, puis l'ensemble est pressé et chauffé. Les billes mises en contact se déforment et fondent pour former des interconnexions électriques perpendiculaires au plan principal des composants électroniques, généralement sous la forme d'une tranche. 3047604 2 Il est ainsi généralement obtenu un dispositif comportant deux composants électroniques séparés d'une distance comprise entre 1 micromètre et 10 micromètres, dont l'aire en regard est supérieure à 100 mm2 (par exemple deux surfaces carrées de 10 millimètres de coté en regard l'une de l'autre). Usuellement, la densité surfacique d'interconnexions est 5 comprise entre 10 10/m2 °/111 et 1012/m2. Un problème avec ce type d'assemblage est que les interconnexions verticales obtenues par l'hybridation sont sensibles aux contraintes thermiques, et ce d'autant plus que les premier et second composants sont constitués de matériaux différents. En effet, les 10 composants présentent le plus souvent des coefficients d'expansion thermique différents, de sorte que sous l'effet d'une variation de température, les interconnexions sont soumises à un cisaillement qui les fragilise et les casse. Afin d'accroître la fiabilité thermo-mécanique d'un ensemble hybridé et de fournir une 15 protection des interconnexions contre l'environnement, il est généralement prévu de remplir l'espace séparant les deux composants par une couche de résine, connue sous le nom de résine « d'enrobage » ou d'« underfill », l'action de remplir cet espace étant connue sous le nom d « underfilling ». Les forces de cisaillement sont ainsi réparties sur l'ensemble de la couche séparant les deux composants hybridés, et non plus uniquement 20 sur les interconnexions, ces dernières étant donc protégées de manière efficace. On parle alors de « flip-chip enrobé ». On pourra par exemple se référer au document « Underfill material selection for flip chip technology » de Diana C. Chiang, Thesis (S.M.), Massachusetts Institute of Technology, Dept. of Materials Science and Engineering, 1998. 25 On connait deux techniques de remplissage du volume séparant les deux composants hybridés par des billes de soudure : la première est connue sous l'expression de «fast flow », et la seconde est connue sous l'expression de « no-flow ». Ces techniques sont par exemple décrites dans le document « Characterization of a No-Flow Underfill 30 Encapsulant During the Solder Reflow Process », de C.P. Wong et al., Proceedings of the Electronic Components and Technoloy Conference, 1998, pages 1253-1259. Un assemblage « flip-chip » suivi d'un enrobage selon la technique «fast flow » est à présent décrit en relation avec les figures 1 à 4. 35 3047604 3 Dans une première étape (figure 1), un premier composant électronique 10a muni de billes de soudure 12a sur l'une de ses faces 14a, est aligné avec un second composant électronique 10b, également muni de billes de soudure 12b sur l'une de ses faces 14b. Une pression est exercée alors sur le second composant selon les flèches illustrées en 5 élevant en outre la température de l'ensemble à une température supérieure ou égale à la température de fusion du métal constitutif des billes 12a, 12b. Les billes 12a, 12b se solidarisent alors les unes aux autres par thermocompression pour former des interconnections 16 (figure 2). Lors d'une étape suivante (figure 3), faisant usuellement suite à l'application d'un flux de désoxydation pour nettoyer les interconnexions 16, une 10 résine liquide 18, électriquement isolante, est déposée à l'aide par un distributeur 20 sur la face 14a du premier composant 10a. La résine 18 migre alors par capillarité dans le volume 20 séparant les surfaces en regard des faces 14a, 14b parallèles et finit par remplir totalement ce volume 20, noyant ainsi les interconnexions électriques 16 (figure 4). La résine 18 est ensuite solidifiée, usuellement en appliquant un traitement thermique, 15 ou « curing ». Une dernière étape de connexion du dispositif hybridé avec des éléments extérieurs (non représentés) est ensuite mise en oeuvre (figure 5), par exemple en connectant des plages de connexion 22, prévues à cet effet sur le premier composant 10a, par des fils 24 (connexions dites « wire-bonding »). 20 Comme cela est connu en soi, la résine est un mélange d'une colle en tant que composant principal, par exemple une colle époxy, et d'un solvant qui permet de régler la viscosité de la résine et qui est évaporé lors du traitement thermique de la résine. Le mélange peut également comporter des agents durcisseur, notamment de polymérisation, par exemple un catalyseur, un photo-initiateur ou un thermo-initiateur, et/ou des agents de surface, par 25 exemple du silane, qui augmente l'adhésion et la mouillabilité de la résine sur les surfaces des composants avec lesquelles elle rentre en contact, et/ou des particules pour régler le coefficient d'expansion thermique de la résine, usuellement désignées sous le terme de «fillers». 30 Le premier problème posé par la technique « flip chip enrobée » est celui de la présence d'un polymère dans la résine de remplissage. Or, les polymères sont par nature « non hermétiques », c'est-à-dire qu'ils ne peuvent pas constituer sur le long terme une barrière contre l'humidité. En outre, leur efficacité contre l'humidité se dégrade fortement lorsque le dispositif subit des excursions thermiques importantes. Plus particulièrement, on 35 observe une corrosion des interconnexions 16 en présence de l'humidité adsorbée. En effet, les interconnexions sont constituées en général d'un empilement complexe de matériaux métalliques (soudures, intermétalliques, métaux d'accroche, métaux barrière à 3047604 4 la diffusion des soudures, etc...), de sorte que ces structures présentent des potentiels chimiques propices à une corrosion accélérée en présence d'humidité. Par ailleurs, l'humidité implique le gonflement des résines d'enrobage après absorption 5 d'humidité, ce qui induit des efforts mécaniques tendant à séparer les composants et conduisant à la rupture prématurée des interconnexions 16. Ainsi, le seul matériau d'enrobage de l'état de la technique ne permet pas une bonne résistance à des stress climatiques. 10 EXPOSE DE L'INVENTION Le but de la présente invention est de proposer une résistance à l'humidité accrue des interconnexions reliant deux composants reportés l'un sur l'autre, notamment dans le 15 cadre d'une hybridation de type « flip-chip ». A cet effet, l'invention a pour objet un procédé de protection contre l'humidité d'un dispositif comportant un premier et un second composants électroniques présentant respectivement deux surfaces en regard, lesdites surfaces : 20 - étant séparées par une distance non nulle et inférieure à 10 micromètres ; - ayant une aire supérieure à 100 mm2; et - étant connectées par un ensemble d'éléments d'interconnexion électriques espacés les uns des autres par un espace vide de matière. 25 Selon l'invention, le procédé comporte l'application d'un dépôt de couches minces atomiques au dispositif de manière à former une couche de matériau minéral recouvrant au moins lesdits éléments d'interconnexion, la couche de matériau minéral ayant une perméabilité à la vapeur d'eau inférieure ou égale à 101 g/m2/jour. 30 Par matériau minéral, on entend au sens de l'invention les matériaux minéraux ou céramiques présentant des liaisons ioniques et ou des liaisons covalentes, notamment des matériaux inorganiques caractérisés par leur résistance mécanique et thermique (e.g. matériaux réfractaires) et leur bonne qualité de barrière à la vapeur d'eau. Parmi les matériaux minéraux utilisés comme imperméabilisant des interconnexions électriques, on 35 peut citer les oxydes et/ou nitrure diélectrique, notamment ceux de formules Ti02, Zr02, Si0', SiNX, SiO'Ny, ZnSe, ZnO, Sb203, les oxydes d'aluminium (e.g. A1203), et les oxydes transparents conducteurs (ou « OTC », e.g. l'oxyde d'indium-étain (« ITO ») ou l'oxyde de zinc dopés à l'aluminium (« AZO »)). 3047604 5 En d'autres termes, l'invention consiste à imperméabiliser les interconnexions de deux composants, par exemple assemblés selon une technique « flip-chip », cette imperméabilisation intervenant après l'hybridation mais avant l'enrobage par la résine. La surface des interconnexions est ainsi recouverte d'un matériau minéral, et par 5 conséquent un matériau qui est à la fois non corrodable par l'eau et qui forme une barrière efficace à l'eau. En outre, le matériau imperméabilisant présente une formte adhérence avec les métaux. Enfin, les interconnexions n'étant pas corrodées, elles résistent donc mieux au gonflement résine induite par l'humidité. 10 En outre, il est considéré que les techniques classiques de dépôt en phase vapeur (e.g. PVD, CVD, mais également ALD) ne sont pas adaptées pour revêtir les interconnexions qui sont localisées dans un volume présentant un très grand rapport d'aspect. En effet, les interconnexions ont une densité surfacique si élevée qu'il n'existe pas de chemin « direct » depuis le bord du dispositif hybridé, i.e. le point d'entrée de la vapeur dans le 15 volume entre les deux composants, et les interconnexions logées au coeur du dispositif. Notamment, pour chacune de ces interconnexions, il existe une multitude d'interconnexions qui la masquent de la phase vapeur. On note d'ailleurs que l'enrobage est toujours réalisé en phase liquide, utilisant la capillarité pour sa progression entre les deux composants. Notamment, il n'a pas été proposé dans l'état de la technique d'utiliser 20 des techniques de dépôt en phase vapeur pour l'enrobage, alors même que ces techniques sont capables de déposer des épaisseurs de matériau de plusieurs dizaines de micromètres, et donc des épaisseurs bien supérieure à la distance usuelle entre les deux composants hybridés (de li.tm à 10 iam). Ceci signifie notamment qu'il est considéré que le volume entre les deux composants entrecoupés d'une multitudes d'interconnexions 25 n'est accessible que par capillarité, les dépôts en phase vapeur étant au contraire utilisés pour déposer ou remplir des cavités vides de toute matière qui offrent des chemins directs à leurs parois pour la phase vapeur. Or, les inventeurs sont parvenus à déposer une couche de matériau minéral sur des 30 interconnexions logées dans un volume de rapport d'aspect supérieur ou égal à 103 (cette valeur correspondant par exemple à des surfaces en regard qui sont carrées avec un côté de 10 millimètres et qui sont espacées de 10 micromètres) avec des densités surfaciques d'interconnexions supérieures à 10'°/m2. 35 3047604 6 Selon un mode de réalisation particulier, la couche de matériau de matériau minéral a une épaisseur comprise entre 10 nanomètres et 100 nanomètres, en particulier pour un matériau minéral constitué d'alumine (A1203). Une épaisseur de 10 nanomètre permet une bonne imperméabilisation des interconnexions. On constate en outre qu'au-delà de 5 100 nanomètre aucun gain notable en termes d'imperméabilité n'est obtenu. Selon un mode de réalisation : - l'application du dépôt de couches minces atomiques comprend le placement de la structure dans une enceinte et l'injection dans ladite enceinte de gaz réactifs pour la 10 formation de la couche de matériau minéral ; - et l'injection des gaz réactifs est réalisée sans pompage de l'enceinte. En d'autres termes, lors du dépôt, l'enceinte n'est pas parcourue par un écoulement continu des précurseurs utilisés par le dépôt ALD, comme cela est classiquement le cas 15 d'un dépôt ALD. En effet, dans ce mode de fonctionnement classique avec pompage, les espèces peuvent ne pas avoir le temps de diffuser partout dans les aspérités que représentent le volume inter-composants et les interconnexions. En outre, il peut également exister des écoulements de gaz perturbés par ces aspérités (génération de vortex par exemple), donnant naissance à une couche déposée non homogène, voire 20 même à des portions non recouvertes. En stoppant le pompage, les espèces ont donc le temps de diffuser sans produire de perturbation gazeuse. Selon un mode de réalisation optionnel, le procédé comprend le dépôt d'un matériau de remplissage remplissant complètement l'espace vide de matière séparant les surfaces en 25 regard des deux composants, le dépôt du matériau de remplissage étant réalisé après le dépôt de la couche de matériau minéral sur les éléments d'interconnexion. L'invention a également pour objet un dispositif comportant un premier et un second composants électroniques présentant respectivement deux surfaces en regard, lesdites 30 surfaces : - étant séparées par une distance non nulle et inférieure à 10 micromètres ; - ayant une aire supérieure à 100 mm2; - étant connectées par un ensemble d'éléments d'interconnexion électriques distincts. 35 Selon l'invention, ce dispositif comporte une couche de matériau minéral recouvrant au moins lesdits éléments d'interconnexion, la couche de matériau minéral ayant une perméabilité à la vapeur d'eau inférieure ou égale à 101 g/m2/jour. 3047604 7 Un tel dispositif est beaucoup plus fiable contre la corrosion de ces interconnexions et présente ainsi une durée de vie accrue. Selon un mode de réalisation, le matériau minéral est choisi dans le groupe constitué par 5 les composés de formule SiOx, SiN', SiO'Ny, ZnSe, ZnO, Sb203, les oxydes d'aluminium et les oxydes transparents conducteurs (OTC). Selon un mode de réalisation, la couche de matériau minéral a une épaisseur comprise entre 10 nanomètres et 100 nanomètres. 10 Selon un mode de réalisation, le dispositif comprend un matériau de remplissage remplissant complètement l'espace séparant les surfaces en regard des deux composants. BREVE DESCRIPTION DES FIGURES 15 La présente invention sera mieux comprise à la lecture de la description qui va suivre, donnée uniquement à titre d'exemple, et réalisée en relation avec les dessins annexés, dans lesquels des références identiques désignent des éléments identiques, et dans lesquels : 20 - les figures 1 à 5 sont des vues schématiques en coupe illustrant un procédé de fabrication d'un dispositif hybridé par une technique « flip-chip » selon l'état de la technique, tel que discuté ci-avant ; et - les figures 6 à 8 sont des vues schématiques en coupe illustrant un procédé de fabrication d'un dispositif hybridé par une technique « flip-chip » selon l'invention, 25 comprenant une étape d'imperméabilisation des interconnexions électriques. DESCRIPTION DETAILLEE DE L'INVENTION En se référant aux figures 6 à 8, un procédé de fabrication d'un dispositif 30 comprenant 30 deux composants électroniques 10a, 10b, hybridés et comportant des interconnexions électriques 16, débute de manière similaire à l'état de la technique, tel que par exemple décrit en relation avec les figures 1 et 2. Ce dispositif comporte deux composants électroniques, par exemple séparés d'une distance comprise entre 1 micromètre et 10 micromètres, dont l'aire en regard est supérieure à 100 mm2 (par exemple deux surfaces 35 carrées de 10 millimètres de coté en regard l'une de l'autre), et dont la densité surfacique d'interconnexions est comprise entre 10 10/m2 °/111 et 1012/m2. 3047604 8 Une fois l'hybridation terminée, et avant l'application d'un matériau d'enrobage 18, une étape d'imperméabilisation des interconnexions électriques 16 par une couche minérale est mise en oeuvre au moyen d'un dépôt « ALD ». 5 Comme cela est connu en soi, l'ALD est une technique de dépôt de couches atomiques qui consiste à exposer successivement une surface placée dans une enceinte, ou « chambre à réaction », à différents précurseurs chimiques, afin d'obtenir des couches ultra minces. Le dépôt d'une couche atomique se déroule usuellement en 4 étapes : a) injection dans la chambre d'un premier précurseur gazeux entrainant la formation sur 10 la surface d'une monocouche constituée d'espèces chimisorbées et d'autres phy si sorb ées ; b) purge de la chambre de réaction, par exemple au moyen d'un balayage par de l'azote ultra pur pour éliminer toutes espèces n'ayant pas réagi ainsi que d'éventuels sous-produits de réaction ; 15 c) injection dans la chambre d'un second précurseur gazeux entrainant la formation de la couche de matériau souhaité sur la surface ; d) purge de la chambre pour éliminer les espèces n'ayant pas réagi et les éventuels sous-produits de réaction. Classiquement, un pompage de l'enceinte est mis en oeuvre pendant l'injection des précurseurs afin de produire un écoulement de ces derniers 20 dans l'enceinte. De manière avantageuse, le dispositif 30 est placé dans l'enceinte, notamment sur un support 32, et l'injection des précurseurs est réalisée sans pompage, de sorte que les précurseurs baignent le dispositif 30 et diffusent intégralement dans le volume 20 entre 25 les composants 10a, 10b sans provoquer de perturbation gazeuse. Il est ainsi obtenu une couche 34 déposée sur l'intégralité de la surface exposée du dispositif 30, et donc sur les interconnexions 16 (figure 6). La couche de matériau minéral déposée par ALD est avantageusement une couche 30 électriquement isolante, notamment une couche de matériau de formule TiO2, ZrO2, Si0', SiNX SiO'Ny, ZnSe, ZnO, Sb203, les oxydes d'aluminium (e.g. A1203) et les oxydes transparents conducteurs (ou « OTC », e.g. l'oxyde d'indium-étain (« ITO ») ou l'oxyde de zinc dopés à l'aluminium (« AZO »)), notamment d'une épaisseur comprise entre 10 nanomètres et 100 nanomètres. Il est ainsi obtenu une couche dont la perméabilité à la 35 vapeur d'eau inférieure ou égale à 101 g/m2/jour. 3047604 9 De manière avantageuse, une couche d'A1203, de TiO2 ou de Zr02 est déposée. Ces matériaux, outre leur propriété imperméabilisante, présente une bonne mouillabilité avec les résines usuellement utilisées pour le remplissage, et aide donc à la progression par capillarité de la résine.. 5 Dans une première variante, la couche 34 est constituée d'un unique matériau. Dans une seconde variante, la couche 34 est un multicouches de matériaux minéraux différents, appelés nanolaminés, ce qui permet de combiner différentes propriétés de 10 perméabilité, ou de boucher des chemins de diffusion des gaz dans une couche par le dépôt d'une couche de matériau différent. Avantageusement, la couche 34 est un bicouche A1203/TiO2 ou un bicouche A1203/Zr02. Une bicouche permet notamment de passiver la couche au contact des interconnexions (e.g. A1203) par un matériau stable à l'humidité. 15 En raison du caractère isolant de la couche imperméable 34, les plages de connexion 22 du dispositif ne sont pas accessibles à une connexion électrique, notamment par wirebonding. Le procédé se poursuit donc par la libération d'au moins l'une de ces plages de connexion 22, avantageusement par la mise en oeuvre d'une attaque isotrope, de direction 20 normale au plan principal du dispositif, tel qu'illustré par les flèches de la figure 7. Cette attaque isotrope a pour effet d'ôter les portions de couches imperméables sur la face supérieure du second composant 10b et les portions de couche imperméable 34 du premier composant 10a qui ne sont pas en regard du second composant 10b, et par conséquent les portions de couche 34 recouvrant les plages de connexion 22. L'attaque 25 isotrope est par exemple un usinage ionique (bombardement par ions unidirectionnels), une attaque au plasma isotrope, etc. En cas de besoin, les bords latéraux 36 du dispositif sont également libérés, par exemple en inclinant le dispositif 30 lors de l'attaque isotrope, tout en évitant que l'attaque n'atteigne les interconnexions 16. 30 Une fois l'imperméabilisation des interconnexions 16 réalisée, le procédé de fabrication se poursuit de manière classique par le remplissage du volume 20 inter-composant par de la résine 18 et la connexion des plages 22, par exemple tel que décrit en relation avec les figures 3 à 5. Il est ainsi obtenu un dispositif hybridé, dont les interconnexions sont enrobées par une couche imperméable 34 et dont le volume 20 entre les composants 35 électroniques 10a et 10b est rempli de résine 18 (figure 8). 3047604 10 A titre d'exemple numérique, le procédé d'imperméabilisation a été testé sur l'afficheur d'un projecteur comportant une matrice de 1746x1000 pixels (et donc autant d'interconnexions) au pas de 10 micromètres, hybridée sur une matrice de commande CMOS munie de micro-tubes enrobés d'une couche d'or et respectivement insérés dans 5 les billes d'indium de la matrice de pixels, les interconnexions étant donc constituées de micro-tubes insérés dans des billes. La taille de la matrice active est ainsi de 17,46 mm par 10 mm et la matrice de pixels est espacée de la matrice de commande par une distance de 5 micromètres. Une telle hybridation est décrite par exemple dans les documents WO 2009/115686 et US 2011/0094789. Grâce à l'invention, une couche de 25 10 nanomètres d'A1203 a été déposée par ALD sur chacune des interconnexions, le procédé se terminant par l'enrobage par capillarité à l'aide d'une résine par exemple de l'« Epotek 353ND »© de la société Epoxy Technology Inc., USA. A la vue de ce qui précède, on comprend que l'invention s'applique à tout type 15 d'hybridation « flip-chip » (thermocompression de billes, insertion d'éléments mâles dans des éléments femelles, insertion d'éléments pleins ou creux dans des billes de plus faible ductilité, insertion à température ambiante ou non, etc...). De même, l'invention s'applique à tout dispositif comportant deux composants en regard 20 et reliés par des interconnexions, électriques ou non, que le dispositif ait été obtenu par hybridation « flip-chip » ou non. De même, bien qu'il ait été décrit une étape finale de remplissage (« underfdling »), l'invention couvre également les dispositifs qui ne sont pas pourvus d'un tel enrobage. 25 REVENDICATIONS1. Procédé de protection contre l'humidité d'un dispositif comportant un premier et un second composants électroniques (10a, 10b) présentant respectivement deux surfaces en regard, lesdites surfaces : - étant séparées par une distance non nulle et inférieure à 10 micromètres ; - ayant une aire supérieure à 100 mm2; - étant connectées par un ensemble d'éléments d'interconnexion électriques (16) espacés les uns des autres par un espace vide de matière, caractérisé en ce que le procédé comporte l'application d'un dépôt de couches minces atomiques au dispositif de manière à former une couche (34) de matériau minéral recouvrant au moins lesdits éléments d'interconnexion, la couche de matériau minéral ayant une perméabilité à la vapeur d'eau inférieure ou égale à 101 g/m2/jour. 2. Procédé selon la revendication 1, caractérisé en ce que le matériau minéral est choisi dans le groupe constitué par les composés de formule Ti02, Zr02, Si0', SiNX, SiO'Ny, ZnSe, ZnO, Sb203, les oxydes d'aluminium et les oxydes transparents conducteurs (OTC). 3. Procédé selon la revendication 1 ou 2, caractérisé en ce que la couche de matériau de matériau minéral a une épaisseur comprise entre 10 nanomètres et 100 nanomètres. 4. Procédé selon l'une quelconque des revendications précédentes, caractérisé : - en ce que l'application du dépôt de couches minces atomiques comprend le placement de la structure dans une enceinte et l'injection dans ladite enceinte de gaz réactifs pour la formation de la couche de matériau minéral ; - et en ce que l'injection des gaz réactifs est réalisée sans pompage de l'enceinte. 5. Procédé selon l'une quelconque des revendications précédentes, caractérisé en ce qu'il comprend le dépôt d'un matériau de remplissage remplissant complètement l'espace vide de matière séparant les surfaces en regard des deux composants, le dépôt du matériau de remplissage étant réalisé après le dépôt de la couche de matériau minéral sur les éléments d'interconnexion. 3047604 12 6. Dispositif comportant un premier et un second composants électroniques présentant respectivement deux surfaces en regard, lesdites surfaces : - étant séparées par une distance non nulle et inférieure à 10 micromètres ; - ayant une aire supérieure à 100 mm2; - étant connectées par un ensemble d'éléments d'interconnexion électriques distincts, caractérisé en ce qu'il comporte une couche de matériau minéral recouvrant au moins lesdits éléments d'interconnexion, la couche de matériau minéral ayant une perméabilité à la vapeur d'eau inférieure ou égale à 101 g/m2/jour. Dispositif selon la revendication 6, caractérisé en ce que le matériau minéral est choisi dans le groupe constitué par les composés de formule TiO2, ZrO2, Si0', SiNX, SiO'Ny, ZnSe, ZnO, Sb203, les oxydes d'aluminium et les oxydes transparents conducteurs (OTC). Dispositif selon la revendication 6 ou 7, caractérisé en ce que la couche de matériau minéral a une épaisseur comprise entre 10 nanomètres et 100 nanomètres. Dispositif selon l'une quelconque des revendications 6 à 8, caractérisé en ce qu'il comprend un matériau de remplissage remplissant complètement l'espace séparant les surfaces en regard des deux composants. 5 10 7. 158. 9. 20